(57)【要約】  本発明は、少なくとも２つのＯＣＮ基を有する少なくとも１つのシアン酸エステルを有する成分Ａと、トリアジン環を形成するためのＯＣＮ基の三量化反応のための少なくとも１つの触媒を備える成分Ｂと、を備える、シアン酸エステル系接着剤に関する。触媒は、キャリア、特に焼成シリカ上に可逆的に保持される。【特許請求の範囲】
【請求項１】
少なくとも２つのＯＣＮ基を有する少なくとも１つのシアン酸エステルを含む、成分Ａと、
トリアジン環を形成するためのＯＣＮ基の三量化反応のための少なくとも１つの触媒を含む、成分Ｂと、を備え、
前記少なくとも１つの触媒は、スズオクトアートであり、物理吸着または化学吸着によって、キャリア、特に焼成シリカ上に可逆的に保持される、シアン酸エステル系接着剤。
【請求項２】
前記少なくとも１つの触媒は、非錯化状態にある、請求項１に記載のシアン酸エステル系接着剤。
【請求項３】
ａ）溶液中で、少なくとも２つのＯＣＮ基を有する少なくとも１つのシアン酸エステルを含む成分Ａと、トリアジン環を形成するためのＯＣＮ基の三量化反応のためのスズオクトアートを含む少なくとも１つの触媒を含む成分Ｂとを接触させる、特に混合させるステップを備え、
前記触媒は、物理吸着または化学吸着によって、キャリア、特に焼成シリカ上に可逆的に保持され、さらに、
ｂ）任意に、減圧下で、ａ）からの組成物を脱気させるステップを備える、請求項１および請求項２のいずれかに記載のシアン酸エステル系接着剤を製造する方法。
【請求項４】
ステップａ）における前記接触、特に混合は、２０〜１００℃で、好ましくは３０〜７０℃で、より好ましくは６０℃以上で、１〜１０分、好ましくは２〜８分、より好ましくは４〜６分の間行われる、請求項３に記載の方法。
【請求項５】
成分Ａおよび／または成分Ｂは、ステップａ）において溶液として提供される、請求項３または請求項４に記載の方法。
【請求項６】
成分Ａおよび成分Ｂは、ステップａ）において固体として提供される、請求項３または請求項４に記載の方法。
【請求項７】
前記スズオクトアートは、物理吸着または化学吸着によって、キャリア、特に焼成シリカ上に可逆的に保持される、特に請求項１に記載のシアン酸エステル系接着剤におけるトリアジン環を形成するためのＯＣＮ基の三量化のための触媒としてのスズオクトアートの使用。
【請求項８】
基材をコーティングするための、請求項１および請求項２のいずれかに記載のシアン酸エステル系接着剤の使用。
【請求項９】
請求項１および請求項２のいずれかに記載のシアン酸エステル系接着剤のコーティングを有する、基材。
【請求項１０】
自動車工学、住宅建設、造船、オーブン建設、溶鉱炉構築、化学反応器、航空工学／産業、航空宇宙、熱電併給所、セメント窯、ごみ／廃棄物焼却炉の分野における構成部品を絶縁するための、請求項１および請求項２のいずれかに記載のシアン酸エステル系接着剤でコーティングされた基材の使用。
【請求項１１】
ａ）シアン酸エステル系接着剤を基材に塗布するステップと、
ｂ）構成部品を、前記基材に塗布された前記シアン酸エステル系接着剤に付着するステップと、
ｃ）＞１００℃の温度で、好ましくは２２０℃で、１〜３０分、好ましくは５〜１０分の間、前記シアン酸エステル系接着剤を架橋するステップと、を備える、請求項１および請求項２のいずれかに記載のシアン酸エステル系接着剤で構成部品をコーティングする方法。
【請求項１２】
前記架橋は、大気中の水分の除去とともに行われる、請求項１１に記載の方法。
【請求項１３】
前記基材および／または前記構成部品は、特に化学洗浄および／または物理洗浄、特にコロナ前処理またはプラズマ処理によって前処理される、請求項１１および請求項１２のいずれかに記載の方法。
【請求項１４】
（ｉ）少なくとも２つのＯＣＮ基を含む少なくとも１つのシアン酸エステルと、
（ｉｉ）物理吸着または化学吸着によって、キャリア、特に焼成シリカ上に可逆的に保持される、トリアジン環を形成するためのＯＣＮ基の三量化反応のための少なくとも２つの異なる触媒と、
（ｉｉｉ）任意に、特に請求項１２から請求項１４のいずれかに記載の方法の使用のための取扱説明書と、を備え、ｉｉ）における前記触媒の１つがスズオクトアートであることを特徴とする、システム。
【発明の詳細な説明】
【技術分野】
【０００１】
本発明は、シアン酸エステル系接着剤、シアン酸エステル系接着剤を製造する方法、および、基材をコーティングするためのシアン酸エステル系接着剤の使用に関する。
【背景技術】
【０００２】
いずれも長期かつ高温（＞３００℃）耐性を有する、車両のエンジンコンパートメントまたは排気システムにおける、たとえばガラス繊維マット／アルミホイルアセンブリなどの高温断熱材の積層のために、今日では、市場において接着剤の限られた選択のみが存在する。主にケイ酸塩をベースとする無機システムのほか、ポリイミド系およびシアン酸エステル系接着剤システム、ならびにシリコーン接着剤も存在する。今日では、通常、加工の直前にシアン酸エステルの重合反応のために触媒中で混合し、その後、接着剤組成物を即時に塗布し、積層および続くたとえば１５０〜２５０℃での熱架橋を実行することによって、シアン酸エステル接着剤は製造される。シアン酸エステルおよび触媒からなる接着剤システムは、一般的に、室温で貯蔵可能ではない。したがって、シアン酸エステルで予めコーティングされた中間製品は、たとえば−２１℃の非常に低い温度で貯蔵されなければならない。
【０００３】
原則として、多官能性シアン酸エステルの３つのシアン酸基は、好適な触媒の存在において架橋し、熱の導入によってトリアジン環を形成する。その結果、シアン酸エステル系接着剤は硬化して３次元ネットワークを形成する。
【０００４】
触媒として、アミン系硬化剤を有するポリシアン酸およびポリシアン酸／エポキシド結合体からなる速硬性ポリマが、ＥＰ  １  ２６５  ９４７  Ｂ１から知られている。アミン触媒は、接着剤組成物においてカプセル化された形態で存在し、たとえば、硬化プロセスの開始を伴う上昇温度でのカプセルの融解によって放出される。この不利益は、カプセル形態の触媒の複雑な提供、および重合反応の間における局所的な過熱の例である。
【０００５】
複合金属触媒を有するポリウレタン組成物が、ＷＯ２０１２／１３９９４０Ａ１から知られている。誘導段階の間、触媒反応性はより低いが、この誘導期間の後は、架橋されることとなるシステムの迅速な架橋を生成するために高い反応性および触媒効果が達成される。抑制剤を用いることによって、錯化が行われる。この不利益は、記載されたポリウレタン組成物が、錯化されることができる触媒の類に限定されることである。
【０００６】
トリアジン樹脂およびコーティング材料からなる有機−無機複合材料が、ＵＳ２０１３／１３１２４８Ａ１から知られている。トリアジン環は、シアン酸エステル成分から合成される。コーティング材料は、クレイと硬化触媒との混合物を備える。触媒は、同様に、複合体の形態であり、クレイの中に組み込まれる。
【０００７】
シアン酸エステルから作製される組成物、架橋触媒、および焼成シリカは、「Ｃｏｍｐｏｓｉｔｅｓ：パートＡ  ３９  （２００８），  ７６１〜７６８頁  （ゴーツェン（Goertzen）  Ｗ．Ｋ．，ケスラー（Kessler）  Ｍ．Ｒ．）」から知られている。架橋触媒は、液相の形態をとる。
【発明の概要】
【発明が解決しようとする課題】
【０００８】
シアン酸エステルコーティングに影響を及ぼすという一般に知られる課題は、触媒が局所的に過密に存在することであり、制御されない発熱反応プロファイルをもたらす可能性がある。さらに、従来の触媒の均一な組み込みには、多大な費用および複雑さが含まれる。
【０００９】
本発明の目的は、従来技術の不利益を克服することである。本発明の特定の目的は、貯蔵安定性のあるシアン酸エステル系接着剤を提供すること、および貯蔵安定性のあるシアン酸エステル系接着剤を製造する方法を提供することである。さらなる意図は、触媒の局所的な過密の例を回避することである。これらの目的は、独立請求項１および５によって達成される。
【課題を解決するための手段】
【００１０】
本発明は、成分Ａと成分Ｂとを含むシアン酸エステル系接着剤に関する。成分Ａは、少なくとも２つのＯＣＮ基を有する少なくとも１つのシアン酸エステルを含む。成分Ｂは、トリアジン環を形成するためのＯＣＮ基の三量化反応のための少なくとも１つの触媒を有する。ここで、触媒は、キャリア、特に焼成シリカ上に可逆的に保持される。ここで、および以下、「可逆的に保持される」とは、触媒がキャリアの表面に付着すること、および／または、キャリアの表面と接触していることを意味すると理解される。これは、特に物理吸着または化学吸着によって達成され得る。この方法では、触媒は、組成物に均一に分配され、触媒が放出されるときの局所的な過密が回避される。この方法では、触媒は、はるかに効率的に取り込まれることができる。キャリア上に可逆的に保持される触媒に基づいて、さらに、組成物の貯蔵安定性が倍増する。
【００１１】
有利には、シアン酸エステル系接着剤は潜在的な反応性を有しているため、基材は、シアン酸エステル系接着剤の硬化および／または経時的なその粘度の大幅な増加を経験することなく、シアン酸エステル系接着剤でコーティングされ得る。コーティングされた基材は、さらなる動作ステップにおいて、たとえば、シアン酸エステル系接着剤が硬化される、および／または、他の構成部品がコーティングされた基材上に配置される前に、一時的に保管されることができる。高度に発熱性である重合反応の状況において、触媒の異種の局所的な取入れに起因する局所的な過熱の不利な例は存在しない。さらに、従来技術から知られるような、たとえば、触媒を錯化し組成物の反応性を弱める難燃剤の必要がない。いずれの場合においても、進行することが観察される反応は、カプセル化されたまたは錯化された触媒を用いるよりも、大幅により調和している。特に有利には、本発明のシアン酸エステル系接着剤は、６０℃での熱間貯蔵の数日の安定性、および、粘度の目立った上昇のないＲＴで＞３ヶ月の安定性を示すということがわかっている。周知のシアン酸エステル系組成物によれば、重合反応の開始に起因して、室温（約２０℃）での貯蔵の間の粘度の上昇が記録され、これは不利益である。
【００１２】
少なくとも１つの触媒は、非錯化状態で存在し得る。したがって、シアン酸エステル系接着剤の中へ錯化成分を取り込む、または前もって触媒を錯化成分と接触させる必要はない。
【００１３】
少なくとも１つの触媒は、好ましくは、スズオクトアートであり得る。キャリア、特に焼成シリカ上に可逆的に保持されるスズオクトアートは、トリアジン環を形成するためのＯＣＮ基の三量化反応のための、したがってシアン酸エステル系接着剤の硬化のための好ましい触媒であるとして挙げられている。Ｆｅ（ＩＩＩ）およびＣｏ触媒と比較して、低温で不活性であり、さらに低毒性および高い利用可能性の有利な特性を有するため、スズオクトアートは特に好適な触媒である。さらに、たとえばＦｅ（ＩＩＩ）アセチルアセトネートまたはＭｎ（ＩＩ）アセチルアセトナートなどの慣例の触媒よりも、スズオクトアートによる粘度の上昇は、はるかに低いことがわかっている。
【００１４】
成分Ｂは、トリアジン環を形成するためのＯＣＮ基の三量化反応のための、したがってシアン酸エステル系接着剤の硬化のための１つ以上の触媒を含み得る。１つの触媒または複数の触媒は、シアン酸エステルに基づいて、相対的に、０．００１〜１０重量％、より好ましくは０．０１〜５重量％、非常に好ましくは０．１〜１重量％を占め得る。前述の重量％は、全体組成に基づく。
【００１５】
シアン酸エステル系接着剤は、少なくとも５重量％、好ましくは少なくとも２５重量％、より好ましくは３０重量％の割合で、少なくとも１つの充填剤を含み得る。好適な充填剤は、たとえば、炭酸カルシウム（チョーク）、カオリン、モンモリロナイト（ベントナイト）、珪灰石、焼成シリカ、微粉砕ガラス、微粉砕再生ガラス、中空ガラスビーズ、顔料、ガラス繊維もしくは玄武岩繊維、タルク、または染料などの無機充填剤である。他の好適な充填剤は、シリコーン、ゴムまたは周知の衝撃改質剤などの有機充填剤である。単一のまたは複数の充填剤が用いられてもよい。充填剤の含有量は、２５〜３０重量％であり得る。十分に反応される接着剤は著しく低い可燃性を有するため、軟化剤が添加される必要はない。しかしながら、原則として、軟化剤の添加への障害はない。
【００１６】
本発明のさらなる局面は、特に上述されるようなシアン酸エステル系接着剤を製造する方法に関する。上記方法は、溶液中で成分Ａと成分Ｂとを接触させる、特に混合するステップａ）を備える。ここで、成分Ａは、少なくとも２つのＯＣＮ基を有する少なくとも１つのシアン酸エステルを含む。成分Ｂは、トリアジン環を形成するためのＯＣＮ基の三量化反応のための、少なくとも１つの触媒、特にスズオクトアートを含む。ここで、触媒は、キャリア、特に焼成シリカ上に可逆的に保持される。上記方法は、ａ）からの組成物が減圧下で脱気されるステップｂ）を任意に含む。この方法では、シアン酸エステル系接着剤を製造する方法が提供され、簡単かつ再現可能に実行され得る。さらに、上記方法は、先述の利点を有するシアン酸エステル系接着剤を提供する。
【００１７】
ステップａ）において接着すること、特に混合することは、２０〜１００℃で、好ましくは３０〜７０℃で、より好ましくは６０℃以上で、１〜１０分、好ましくは２〜８分、より好ましくは４〜６分の間、行われ得る。この方法では、組成物の個々の成分が特に良好に拡散され、個々の成分の局所的な過密の例は除外される。
【００１８】
成分Ａおよび／または成分Ｂは、上記方法のステップａ）において溶液として提供され得る。これは、成分Ａが溶液に導入され、成分Ｂが固体として成分Ａの溶液に取り込まれること、または、成分Ｂが溶液に導入され、成分Ａが固体として成分Ｂを有する溶液に取り込まれることのいずれかを意味する。この方法では、２つの成分の１つまたは両方の成分が既に溶液に存在するかどうかについて自由な選択が存在する。したがって、使用者は、状況に応じて選択することが可能である。
【００１９】
成分Ａおよび成分Ｂは、ステップａ）において固体として提供されて溶媒に吸収されてもよい。好適な溶媒は、当業者に知られている。好ましい溶媒は、２００℃未満の沸点を有する非プロトン性の溶媒である。したがって、溶媒は、有利には硬化ステップの間に除去され得る。好ましい溶媒の網羅されていないリストは、アセトン、ジクロロメタン、テトラヒドロフラン、ジエチレングリコールジメチルもしくはジエチルエーテル、ジエチレングリコールモノブチルエーテルアセタート、エチルメチルケトン、Ｎ−メチルピロリドン、アセトニトリル、ジメチルホルムアミド（ＤＭＦ）、ジメチルスルホキシド（ＤＭＳＯ）、炭酸ジメチル、テトラヒドロフラン（ＴＦＨ）、ジクロロメタン、塩化エチレン、酢酸エチルを含む。この方法では、成分ＡおよびＢは、操作の容易の便益のために、固体として予め混合されて溶媒に吸収されてもよい。
【００２０】
触媒、特にスズオクトアートを、キャリア、特に焼成シリカ上に適用するために、触媒は、溶媒、特にアセトンに溶解され得る。キャリア、特に焼成シリカは、触媒を含む溶媒に添加され、この方法では、触媒と接触され得る。触媒およびキャリアを含む組成物は、混合され得る、特に分散され得る。次に、溶媒は、特に蒸発によって除去され得る。任意の可能性は、粉砕されることとなるその上に可逆的に保持される触媒、次に続く溶媒の除去である。これは、触媒をキャリア、特に焼成シリカに適用することを特に容易にするため、触媒は、キャリア上に可逆的に保持され、シアン酸エステル系接着剤を製造するための本発明の方法において提供されることができる。
【００２１】
本発明は、さらに、シアン酸エステル系接着剤のトリアジン環を形成するためのＯＣＮ基の三量化反応のための触媒としてのスズオクトアートの使用に関する。この場合、スズオクトアートは、キャリア、特に焼成シリカ上に可逆的に保持される。触媒としてのスズオクトアートについて上記に言及される利点は、言うまでもなく、シアン酸エステル系接着剤のトリアジン環を形成するためのＯＣＮ基の三量化反応のための触媒としてのスズオクトアートの使用に等しく有効である。
【００２２】
本発明の別の局面は、基材をコーティングするための上述されたようなシアン酸エステル系接着剤の使用である。ここで、シアン酸エステル系接着剤は、先述の特徴および有利な特性を有する。
【００２３】
本発明は、さらに、上述されたようなシアン酸エステル系接着剤でのコーティングを有する基材に関する。これによりコーティングされた基材は、多種多様な異なる要素、特に構成部品に付着、特に設置され得る。
【００２４】
本発明は、さらに、自動車工学／産業（Automobilbau/-industrie（automotive engineering/industry））、住宅建設（Hausbau（housebuilding））、造船（Schiffsbau（shipbuilding））、オーブン建設（Ofenbau（oven building））、溶鉱炉構築（Hochofenbau（blast furnace construction））、化学反応器（Chemiereaktoren（chemical reactors））、航空工学／産業（Flugzeugbau/-industrie（aeronautical engineering/industry））、航空宇宙（Luft- und Raumfahrt（aerospace））、熱電併給所（Blockheizkraftwerke（combined heat and power stations））、セメント窯（Zementofen（cement kiln））、ごみ／廃棄物焼却炉（Kehrricht/Abfallverbrennungsofen（refuse/waste incinerator））の分野における構成部品を絶縁するための、上述されたようなシアン酸エステル系接着剤でコーティングされる基材の使用に関する。この目的のために、たとえば、基材はシアン酸エステル系接着剤でコーティングされ、構成部品はコーティングに付着され、コーティングは熱の導入によって重合または硬化される。これは、基材を備える絶縁システムを含む構成部品をもたらす。
【００２５】
本発明のさらなる局面は、上述されたようなシアン酸エステル系接着剤で構成部品をコーティングする方法に関する。上記方法は、ａ）シアン酸エステル系接着剤を基材に塗布するステップと、ｂ）基材に塗布されたシアン酸エステル系接着剤に構成部品を付着するステップと、ｃ）＞１００℃、好ましくは２２０℃の温度で、１〜３０分、好ましくは５〜１０分の間、シアン酸エステル系接着剤を架橋するステップとを備える。構成部品は、特に簡単に、コーティング、特に高温のための断熱システムを有して適切に製造される。
【００２６】
シアン酸エステル系接着剤の架橋または重合は、大気中の水分の除外において起こり得る。これは、たとえば、ＭＥＹＥＲベルトプレスで行われる。ベルトプレスの利点は、制御された温度管理を可能にすることである。さらに、基材、特にシート形態の材料は、潜在的に反応性のあるシアン酸エステル系接着剤で幅全体にわたって効率的に予めコーティングされ得る。予めコーティングされた基材は、冷却されることなく、貯蔵され、移送され、および／または、位置を変えることができる。最終的な硬化をしてはじめて、反応は温度の上昇によって始動され得る。
【００２７】
基材および／または構成部品は、前処理され得る。この文脈における可能な前処理は、特に、化学的および／または物理的洗浄、特にコロナ前処理、ならびにプラズマ処理による表面の不活性化を含む。布地は、特にフレーミングによって前処理され得る。ホイル、特にアルミホイルは、特に曇り止めスプレーコーティングで前処理され得る。この方法では、基材と構成部品との間の特に効果的な接着が達成される。
【００２８】
本発明のさらなる局面は、部品のキットの意味のシステムに関する。システムは、（ｉ）少なくとも２つのＯＣＮ基を含む少なくとも１つのシアン酸エステルと、（ｉｉ）キャリア、特に焼成シリカ上に可逆的に保持される、トリアジン環を形成するためのＯＣＮ基の三量化反応のための少なくとも２つの異なる触媒と、（ｉｉｉ）任意には、上述されたような構成部品をコーティングするための方法の使用のための取扱説明書とを備える。
【発明を実施するための形態】
【００２９】
他官能性シアン酸エステル
少なくとも２つのＯＣＮ基を含む好ましいシアン酸エステルは、たとえば、商品名Ｈｕｎｔｓｍａｎ  Ｃｙａｎａｔｅｓｔｅｒ  ＡｃｏＣｙ  ＸＹ３７１またはＬｏｎｚａからのＰｒｉｍａｓｅｔ（商標登録）シアン酸エステルで知られるノボラックをベースとする。
【００３０】
ノボラックは、酸性触媒で調製され、かつフェノール性樹脂の群に属する、ホルムアルデヒドとフェノールとの重縮合生成物である（Ｃｈｅｍｉｅ  Ｌｅｘｉｋｏｎ，Ｒｏｍｐｐ（ｏの上にウムラウト）（Ｈｒｓｇ.）、９．  Ａｕｆｌ．  １９９１，  Ｂｄ．４，  Ｅｉｎｔｒａｇ  ｚｕｍ  Ｓｔｉｃｈｗｏｒｔ「Ｎｏｖｏｌａｋｅ」を参照）。
【００３１】
金属触媒
これらは、有機ラジカルとともに金属原子を含む化合物である。例は、スズ、チタン、亜鉛、鉛、ビスマス、鉄、コバルト、ニッケル、カルシウム、バリウム、マンガン、バナジウム、ジルコニウム、および／またはアルミニウムなどの金属である。それらは、たとえば、水酸化物、アルコキシド、フェノキシド、または酸化物などの、カルボン酸塩、アセチルアセトナートなどのキレートの形態で存在し得る。金属触媒の混合群も周知である。これらの化合物は、特に、カルボン酸塩、酸化物、水酸化物またはアセチルアセトナートとしての、Ｓｎ、Ｆｅ、Ｔｉ、Ａｌ、ＢｉまたはＺｒの化合物である。１つの好ましい金属触媒は、スズオクトアートである。スズオクトアートは、エチルヘキサン酸スズまたは２−エチルヘキサン酸スズ（ＩＩ）としても知られている。量は、全体組成に基づいて、０．００１〜１０重量％であり得る。好ましい量は、０．０１〜５重量％、特に０．１〜１重量％である。
【００３２】
非金属触媒
好ましい非金属触媒は、置換尿素、特にジフェニル尿素（シグマアルドリッチ（Sigma Aldrich）から）、イミダゾール、特にジメチルイミダゾールもしくは２，４−ジアミノ−６−［２’−メチルイミダゾール−１’−イル］エチル−ｓ−トリアジン（エアプロダクツ（Air Products）からのクレゾール２ＭＺアジン））、または、カルボン酸テトラアルキルアンモニウム、特に安息香酸テトラエチルアンモニウムである。
【００３３】
キャリア物質
キャリア物質は、好ましくは、たとえばＥｖｏｎｉｋからのＡｅｒｏｓｉｌ２００としての焼成シリカ、または発熱性金属酸化物であり、例は、Ａｅｒｏｘｉｄｅまたは酸化アルミニウムである。多孔質キャリアは、ゼオライト、および沈殿したシリカ、たとえばＥｖｏｎｉｋからのＳｉｐｅｒｎａｔであり得る。
【００３４】
キャリアは、好ましくは、５〜４００ｇ／ｍ2の範囲で、より好ましくは１０〜２００ｇ／ｍ2の範囲で、ＢＥＴ表面領域を有する。
【００３５】
実施例
以下、それぞれ、本発明のシアン酸エステル系接着剤の、およびシアン酸エステル系接着剤を製造する方法の局面が、作業サンプルを参照してより詳細に明らかにされる。
【００３６】
使用された材料は、以下に記載される。
【００３７】
【表１】
2019534923.tif 000002
【００３８】
比較例
比較例は、シアン酸エステル系接着剤における焼成シリカ上への吸着ステップのないスズオクトアートの組込みに関する。この例のために、２４５ｇの１００％固形分を有するノボラック系シアン酸エステル（Ｐｒｉｍａｓｅｔ  ＰＴ−３０、Ｌｏｎｚａ）が６０℃で前処理され、０．２４５ｇのスズオクトアート（Ｂｏｒｃｈｉ  Ｋａｔ  ２８）および９．８ｇの焼成シリカ（Ａｅｒｏｓｉｌ  ２００、Ｅｖｏｎｉｋ）が添加され、混合は７５０ｒｐｍ（分当たりの回転（revolutions per minute））で実験室用ミキサで行われた。混合物は、６０℃で貯蔵された。
【００３９】
作業例
作業例は、シアン酸エステル系接着剤の中へ、焼成シリカ（ＷｏｒｌｅｅＡｄｄ  ＳＴ−７０）上に可逆的に保持されるスズオクトアートの組込みに関する。この目的のために、第１の２４５ｇのＰｒｉｍａｓｅｔ  ＰＴ−３０が６０℃のオーブンで前処理される。その後、焼成シリカ（Ｗｏｒｌｅｅ−Ａｄｄ  ＳＴ−７０）上に可逆的に保持される０．３５５ｇのスズオクトアートおよび９．７ｇの焼成シリカ（Ａｅｒｏｓｉｌ  ２００、Ｅｖｏｎｉｋ）が添加され、混合物は７５０ｒｐｍで実験室用ミキサで分散された。混合物は、６０℃で貯蔵された。
【００４０】
【表２】
2019534923.tif 000003
【００４１】
ＤＳＣ測定が、冷間圧接されたアルミニウム蓋を有する２５μｌアルミニウムるつぼで実行された。比較例および作業例に対応する９〜１１ｍｇの接着剤サンプルが検量された。測定は、２５℃〜４００℃で、１０℃／ｍｉｎで、合成空気フラッシング（４０ｍｌ／ｍｉｎ）で、次いで、４００℃で、５ｈの間、合成空気パージング（４０ｍｌ／ｍｉｎ）で行われた。
【００４２】
【表３】
2019534923.tif 000004
【００４３】
比較例および作業例の接着剤は、上記の表に示されるような期間の間、６０℃で、粘度測定前に貯蔵された。
【００４４】
室温（約２０〜２３℃）での７ヶ月の貯蔵の後、比較例は、＞１０００００ｍＰａｓのブルックフィールド粘度を有し、作業例は、２３８００ｍＰａｓのブルックフィールド粘度を有した。
【００４５】
ブルックフィールド粘度測定は、「ＡＳＴＭ  Ｄ１０８４−９７（再承認された２００５）」の方法Ｂ（接着剤の粘度についての標準テスト方法）に従って実行された。ここで、測定は、スピンドル＃６を用いて、２０ｒｐｍ、６０℃で行われた。
【００４６】
比較例と比較して、本発明に係る作業例は、大幅に向上された貯蔵安定性を示す。比較例のシアン酸エステル系接着剤がたった３日の貯蔵後に大幅に高い粘度を示し、１５日後にはもはや粘度を測定することができない一方、作業例のシアン酸エステル系接着剤は、少なくとも１７日を超えて相対的に低い粘度外観を有する。したがって、作業例の接着剤は、製造後、はるかに長い間、加工されることができる。
【００４７】
このように製造されたシアン酸エステル系接着剤は、布（好ましくはガラス）またはアルミホイル上へ、６０〜９０℃で、標準の市販のホットメルトコーティングシステムを用いて塗布されることができる。この方法で、布は、非架橋シアン酸エステル系接着剤でコーティングされる。言い換えれば、布のコーティングの間において架橋はない。典型的な塗布速度は、３０〜７０ｇ／ｍ2の間である。グラビアロール（Ｃａｖｉｔｅｃ，Ｌａｃｏｍ）、彫刻ロール、ポジ、またはスクリーン（Ｓｙｓｔｅｍ  Ｎｏｒｄｓｏｎ，Ｃａｖｉｔｅｃ，Ｊ．Ｚｉｍｍｅｒ）が用いられる。
【国際調査報告】
2019534923.tif 000005
2019534923.tif 000006
2019534923.tif 000007
2019534923.tif 000008
2019534923.tif 000009
2019534923.tif 000010